(57)【要約】【課題】転写電流を強くすることなく長期に亘って高い転写効率を維持することができ、良好な画像が得られる電子写真感光体、該電子写真感光体を有するプロセスカートリッジ及び電子写真装置を提供することである。【解決手段】支持体上に感光層を有する電子写真感光体において、該電子写真感光体の表面部は、少なくとも、フッ素原子を有するアルキル基とフッ素原子を有するアルキレン基が酸素により結合した構造、又はフッ素原子を有するアルキレン基とフッ素原子を有するアルキレン基が酸素により結合した構造を有する一価の有機基を含有する明細書中の式（１１）で示される繰り返し構造単位α及び明細書中の式（１２）で示される繰り返し構造単位βを有するジオルガノポリシロキサンを含有することを特徴とする電子写真感光体、該電子写真感光体を有するプロセスカートリッジ及び電子写真装置。【選択図】なし【特許請求の範囲】
【請求項１】
支持体上に感光層を有する電子写真感光体において、該電子写真感光体の表面部は、少なくとも、フッ素原子を有するアルキル基とフッ素原子を有するアルキレン基が酸素により結合した構造、又はフッ素原子を有するアルキレン基とフッ素原子を有するアルキレン基が酸素により結合した構造を有する一価の有機基を含有する下記式（１１）で示される繰り返し構造単位α及び下記式（１２）で示される繰り返し構造単位βを有するジオルガノポリシロキサンを含有することを特徴とする電子写真感光体。
【化１】
2008224852.tif 000063
（式（１１）中、Ｒ１１は、置換又は無置換の１価の炭化水素基を示す。Ｂ１１は、少なくとも、フッ素原子を有するアルキル基とフッ素原子を有するアルキレン基が酸素により結合した構造、又はフッ素原子を有するアルキレン基とフッ素原子を有するアルキレン基が酸素により結合した構造を有する一価の有機基を示す。）
【化２】
2008224852.tif 000064
（式（１２）中、Ｒ１２は、置換又は無置換の１価の炭化水素基を示す。Ｄ１１は、重合度３以上の置換又は無置換のポリスチレン鎖を有する１価の有機基、置換又は無置換のアルキレンオキシ基を有する１価の有機基、置換又は無置換のシロキサン鎖を有する１価の有機基、又は、炭素原子数１２以上の１価の有機基を示す。）
【請求項２】
前記ジオルガノポリシロキサンが、更に下記式（１３）で示される繰り返し構造単位γを有する請求項１に記載の電子写真感光体。
【化３】
2008224852.tif 000065
（式（１３）中、Ｒ１３及びＲ１４は、それぞれ独立に、置換又は無置換の１価の炭化水素基を示す。）
【請求項３】
前記ジオルガノポリシロキサンの重量平均分子量が、１００００以上１００００００以下である請求項１又は２に記載の電子写真感光体。
【請求項４】
前記式（１１）中のＲ１１、前記式（１２）中のＲ１２、前記式（１３）中のＲ１３及びＲ１４が、それぞれ独立に、置換又は無置換のアルキル基、又は、置換又は無置換のフェニル基である請求項１乃至３のいずれかに記載の電子写真感光体。
【請求項５】
前記式（１２）中のＤ１１の重合度３以上の置換又は無置換のポリスチレン鎖を有する１価の有機基が、下記式（３）で示される構造を有する１価の基である請求項１乃至４のいずれかに記載の電子写真感光体。
【化４】
2008224852.tif 000066
（式（３）中、Ｒ３１は、置換又は無置換の２価の炭化水素基を示す。Ｒ３２及びＲ３３は、それぞれ独立に、置換又は無置換のアルキル基、又は、置換又は無置換のアリール基を示す。Ｗ３１は、重合度３以上の置換又は無置換のポリスチレン鎖を示す。Ｒ３４は、置換又は無置換のアルキル基、又は、置換又は無置換のアリール基を示す。ｂは、０又は１を示す。）
【請求項６】
前記式（１２）中のＤ１１の置換又は無置換のアルキレンオキシ基を有する１価の有機基が、下記式（４）で示される構造を有する１価の基である請求項１乃至４のいずれかに記載の電子写真感光体。
【化５】
2008224852.tif 000067
（式（４）中、Ｒ４１及びＲ４２は、それぞれ独立に、置換又は無置換の２価の炭化水素基を示す。Ｒ４３は、水素原子、又は、置換又は無置換の１価の炭化水素基を示す。ｃは、０又は１を示す。ｄは、１以上３００以下の整数を示す。）
【請求項７】
前記式（１２）中のＤ１１の置換又は無置換のシロキサン鎖を有する１価の有機基が、下記式（５）で示される構造を有する１価の基である請求項１乃至４のいずれかに記載の電子写真感光体。
【化６】
2008224852.tif 000068
（式（５）中、Ｒ５１は、アルキレン基、アルキレンオキシ基、又は、酸素原子を示す。Ｒ５２、Ｒ５３、Ｒ５４、Ｒ５５及びＲ５６は、それぞれ独立に、置換又は無置換のアルキル基、又は、置換又は無置換のアリール基を示す。ｅは、３以上の整数を示す。）
【請求項８】
前記式（１１）中のＢ１１が、フッ素原子を有するアルキル基とフッ素原子を有するアルキレン基が酸素に結合した構造を有する１価の有機基であり、少なくとも、フッ素原子を有するアルキル基がパーフルオロアルキル基であるかフッ素原子を有するアルキレン基がパーフルオロアルキレン基である請求項１乃至７のいずれかに記載の電子写真感光体。
【請求項９】
前記表面部中のジオルガノポリシロキサンの含有量が、前記表面部全質量に対して０．１質量％以上２０質量％以下である請求項１乃至８のいずれかに記載の電子写真感光体。
【請求項１０】
前記表面部が、結着樹脂を含有する請求項１乃至９のいずれかに記載の電子写真感光体。
【請求項１１】
前記結着樹脂が、ポリアリレート樹脂又はポリカーボネート樹脂である請求項１０に記載の電子写真感光体。
【請求項１２】
電子写真感光体と、該電子写真感光体表面を帯電するための帯電手段、該電子写真感光体表面に形成された静電潜像をトナーにより現像してトナー像を形成するための現像手段、該現像手段により形成された該電子写真感光体表面のトナー像を転写材又は中間転写体に転写するための転写手段、及び、該転写手段による転写後に該電子写真感光体表面に残余するトナーをクリーニングするためのクリーニング手段からなる群より選択される少なくとも１つの手段とを一体に支持し、電子写真本体に着脱自在であるプロセスカートリッジにおいて、
該電子写真感光体が請求項１乃至１１のいずれかに記載の電子写真感光体であることを特徴とするプロセスカートリッジ。
【請求項１３】
電子写真感光体、該電子写真感光体表面を帯電するための帯電手段、該帯電手段により帯電された該電子写真感光体表面に露光光により静電潜像を形成するための露光手段、該露光手段により形成された該電子写真感光体表面の静電潜像をトナーにより現像してトナー像を形成するための現像手段、及び、該現像手段により形成された該電子写真感光体表面のトナー像を転写材又は中間転写体に転写するための転写手段を有する電子写真装置において、
該電子写真感光体が請求項１乃至１１のいずれかに記載の電子写真感光体であることを特徴とする電子写真装置。
【請求項１４】
電子写真感光体、該電子写真感光体表面を帯電するための帯電手段、該帯電手段により帯電された該電子写真感光体表面に露光光により静電潜像を形成するための露光手段、該露光手段により形成された該電子写真感光体表面の静電潜像をトナーにより現像してトナー像を形成するための現像手段、転写材を保持するための転写材保持部材、及び、該現像手段により形成された該電子写真感光体表面のトナー像を該転写材保持部材に保持された転写材に転写するための転写手段を有する電子写真装置において、
該電子写真感光体が請求項１乃至１１のいずれかに記載の電子写真感光体であることを特徴とする電子写真装置。
【請求項１５】
電子写真感光体、該電子写真感光体表面を帯電するための帯電手段、該帯電手段により帯電された該電子写真感光体表面に露光光により静電潜像を形成するための露光手段、該露光手段により形成された該電子写真感光体表面の静電潜像をトナーにより現像してトナー像を形成するための現像手段、該現像手段により該電子写真感光体表面の形成されたトナー像が該電子写真感光体から一次転写された後に転写されたトナー像を転写材に二次転写するための中間転写体、該現像手段により形成された該電子写真感光体表面のトナー像を該中間転写体表面に転写するための一次転写手段、該一次転写手段により転写された該中間転写体表面のトナー像を転写材に転写するための二次転写手段を有する電子写真装置において、
該電子写真感光体が請求項１乃至１１のいずれかに記載の電子写真感光体であることを特徴とする電子写真装置。
【請求項１６】
転写材を保持しかつ該転写材を転写位置に搬送するための転写材搬送部材を有し、かつ、
少なくとも、電子写真感光体、該電子写真感光体表面を帯電するための帯電手段、該帯電手段により帯電された該電子写真感光体表面に露光光により静電潜像を形成するための露光手段、該露光手段により形成された該電子写真感光体表面の静電潜像をトナーにより現像してトナー像を形成するための現像手段、及び、該現像手段により形成された該電子写真感光体表面のトナー像を該転写材搬送部材により搬送された転写材に転写するための転写手段を有する画像形成部を複数有する電子写真装置において、
該電子写真感光体が請求項１乃至１１のいずれかに記載の電子写真感光体であることを特徴とする電子写真装置。
【発明の詳細な説明】
【技術分野】
【０００１】
本発明は、電子写真感光体、プロセスカートリッジ及び電子写真装置に関し、詳しくは、表面部に特定のジオルガノポリシロキサンを含有する電子写真感光体、該電子写真感光体を有するプロセスカートリッジ及び電子写真装置に関する。
【背景技術】
【０００２】
従来、画像形成装置には、電子写真方式、熱転写方式、インクジェット方式等様々な方式が採用されている。これらのうち、電子写真方式を採用した画像形成装置（電子写真装置）は、他の方式を採用した画像形成装置と比較して、高速、高画質、静粛性の点で優位性を有している。
【０００３】
また、モノクロームの電子写真装置だけではなく、多色（カラー）の電子写真装置（カラー電子写真装置）も、近年普及してきている。
【０００４】
カラー電子写真装置には様々な方式があり、例えば、
（１）１つの電子写真感光体で露光・現像を１色ずつ順次行い、各色のトナー像を転写材保持部材（転写ドラム等）に保持された転写材（紙等）上に順次転写することでカラー画像を形成する多重転写方式、
（２）１つの電子写真感光体で露光・現像を１色ずつ順次行い、各色のトナー像を中間転写体（中間転写ドラム・中間転写ベルト等）上に順次一次転写した後、これを転写材上に一括して二次転写することでカラー画像を形成する中間転写方式、
（３）直列に配置された各色用の画像形成部（電子写真感光体・露光手段・現像手段を有する）において各色のトナー像をそれぞれ形成し、これらを転写材搬送部材（転写材搬送ベルト等）によって各画像形成部に順次搬送される転写材上に順次転写することでカラー画像を形成するインライン方式、
等が広く知られている。
【０００５】
このようなカラー電子写真装置の場合、電子写真感光体から転写材への転写又は電子写真感光体から中間転写体への転写が複数回であるため、２色目以降では、電子写真感光体と転写材との間又は電子写真感光体と中間転写体の間に前色の印字部分にトナーが存在する。このため、トナーのある部分とない部分で流れる転写電流に差ができ、この転写電流差によって電子写真感光体に電位差が生じる。この転写電流差は、転写電流を強くするほど顕著に現れ、ゴースト等の画像不良を起こす原因となる。
【０００６】
また、カラー電子写真装置の場合、前に転写した色のトナーがその後の色を転写する際に電子写真感光体に戻ってしまう現象、いわゆる再転写を防ぐために、色を重ねるごとに転写電流を強くしていくことが多い。そして、後に転写する色ほど電子写真感光体の電位差による画像不良が生じ易くなる。
【０００７】
転写電流を強くすることは、電子写真感光体、中間転写体又は転写材搬送部材に高圧の転写バイアスをかけることになるため、ピンホールリークの原因となったり、電子写真感光体の耐久性を損なったり、電子写真感光体を構成する材料そのものの破壊が起きたりする場合がある。
【０００８】
転写電流を強くすることなく転写効率を十分に高くすることは電子写真装置全般に要求されることであるが、その中でも、上記のようなカラー電子写真装置には、より高次元に要求されることである。
【０００９】
転写効率を高める手段としては、電子写真感光体の表面層にシリコーン樹脂を含有させたり、フッ素原子含有樹脂粒子（フッ素樹脂粉体）を分散させたりして、電子写真感光体の表面の離型性を向上させることが知られている。
【００１０】
ところが、電子写真感光体の表面層にシリコーン樹脂を含有させた場合は、電子写真感光体の表面の撥水性はある程度向上するものの、転写の際に要求される離型性としてはまだ十分ではない。また、シリコーン樹脂が層の表面に移行し易いため、初期に効果が得られても、耐久使用によって電子写真感光体表面が摩耗していくと、有効な成分が失われてしまい、長期に亘って効果を維持できない。
【００１１】
その点、電子写真感光体の表面層にフッ素原子含有樹脂粒子を分散させた場合、電子写真感光体の表面の離型性向上はシリコーン樹脂を用いた場合よりも期待できる。フッ素原子含有樹脂粒子としては、四フッ化エチレン樹脂、三フッ化塩化エチレン樹脂、四フッ化エチレン六フッ化エチレンプロピレン樹脂、フッ化ビニル樹脂、フッ化ビニリデン樹脂、二フッ化二塩化エチレン樹脂、及び、これらの共重合樹脂等の粒子が挙げられる（特許文献１、特許文献２）。また、特許文献１、特許文献２には、特定の構造のジオルガノポリシロキサンを電子写真感光体の表面層に含有させることで、表面層中のフッ素原子含有樹脂粒子の分散性を向上させることができる旨が開示されている。
【００１２】
しかしながら、電子写真感光体の表面層中のフッ素原子含有樹脂粒子は露光光を散乱させてしまうため、シャープな静電潜像が得られ難く、画質の面で制約が生じる場合がある。
【００１３】
一方、特許文献３には、パーフルオロアルキル基を有するジオルガノポリシロキサンを含有する表面層を持つ電子写真感光体により、カラー電子写真装置において転写電流を強くすることなく長期に亘って高い転写効率を維持することが出来良好な画像が得られる電子写真感光体、プロセスカートリッジ、電子写真装置が得られる旨が開示されている。しかしながら、年々高まる高画質、高耐久、高安定性の要求に応じ、更に性能を改善していく必要がある。
【００１４】
電子写真感光体の表面の高い離型性を長期に亘って維持することや、シャープな静電潜像を得ることは電子写真装置全般に要求されることであるが、その中でも、複数色のトナー像を形成してそれらを重ね合わせて１つのカラー画像を形成する上記のようなカラー電子写真装置には、より高次元に要求されることであり、その要求は年々高まっている。
【特許文献１】特開２０００−０８１７１５号公報
【特許文献２】特開２００１−２４９４８１号公報
【特許文献３】国際公開第２００４／００３６６７号パンフレット
【発明の開示】
【発明が解決しようとする課題】
【００１５】
本発明の目的は、上記のようなカラー電子写真装置に適用しても、転写電流を強くすることなく長期に亘って高い転写効率を維持することができ、良好な画像が得られる電子写真感光体を提供することである。
【００１６】
また、このような電子写真感光体を有するプロセスカートリッジ及び電子写真装置を提供することである。
【課題を解決するための手段】
【００１７】
本発明に従って、支持体上に感光層を有する電子写真感光体において、該電子写真感光体の表面部は、少なくとも、フッ素原子を有するアルキル基とフッ素原子を有するアルキレン基が酸素により結合した構造、又はフッ素原子を有するアルキレン基とフッ素原子を有するアルキレン基が酸素により結合した構造を有する一価の有機基を含有する下記式（１１）で示される繰り返し構造単位α及び下記式（１２）で示される繰り返し構造単位βを有するジオルガノポリシロキサンを含有することを特徴とする電子写真感光体が提供される。
【００１８】
【化７】
2008224852.tif 000002
【００１９】
式（１１）中、Ｒ１１は、置換又は無置換の１価の炭化水素基を示す。Ｂ１１は、少なくとも、フッ素原子を有するアルキル基とフッ素原子を有するアルキレン基が酸素により結合した構造、又はフッ素原子を有するアルキレン基とフッ素原子を有するアルキレン基が酸素により結合した構造を有する一価の有機基を示す。
【００２０】
【化８】
2008224852.tif 000003
【００２１】
式（１２）中、Ｒ１２は、置換又は無置換の１価の炭化水素基を示す。Ｄ１１は、重合度３以上の置換又は無置換のポリスチレン鎖を有する１価の有機基、置換又は無置換のアルキレンオキシ基を有する１価の有機基、置換又は無置換のシロキサン鎖を有する１価の有機基、又は、炭素原子数１２以上の１価の有機基を示す。
【００２２】
また、本発明に従って、電子写真感光体と、該電子写真感光体表面を帯電するための帯電手段、該電子写真感光体表面に形成された静電潜像をトナーにより現像してトナー像を形成するための現像手段、該現像手段により形成された該電子写真感光体表面のトナー像を転写材又は中間転写体に転写するための転写手段、及び、該転写手段による転写後に該電子写真感光体表面に残余するトナーをクリーニングするためのクリーニング手段からなる群より選択される少なくとも１つの手段とを一体に支持し、電子写真本体に着脱自在であるプロセスカートリッジにおいて、該電子写真感光体が上記に記載の電子写真感光体であることを特徴とするプロセスカートリッジが提供される。
【００２３】
また、本発明に従って、電子写真感光体、該電子写真感光体表面を帯電するための帯電手段、該帯電手段により帯電された該電子写真感光体表面に露光光により静電潜像を形成するための露光手段、該露光手段により形成された該電子写真感光体表面の静電潜像をトナーにより現像してトナー像を形成するための現像手段、及び、該現像手段により形成された該電子写真感光体表面のトナー像を転写材又は中間転写体に転写するための転写手段を有する電子写真装置において、該電子写真感光体が上記に記載の電子写真感光体であることを特徴とする電子写真装置が提供される。
【００２４】
また、本発明に従って、電子写真感光体、該電子写真感光体表面を帯電するための帯電手段、該帯電手段により帯電された該電子写真感光体表面に露光光により静電潜像を形成するための露光手段、該露光手段により形成された該電子写真感光体表面の静電潜像をトナーにより現像してトナー像を形成するための現像手段、転写材を保持するための転写材保持部材、及び、該現像手段により形成された該電子写真感光体表面のトナー像を該転写材保持部材に保持された転写材に転写するための転写手段を有する電子写真装置において、該電子写真感光体が上記に記載の電子写真感光体であることを特徴とする電子写真装置が提供される。
【００２５】
また、本発明に従って、電子写真感光体、該電子写真感光体表面を帯電するための帯電手段、該帯電手段により帯電された該電子写真感光体表面に露光光により静電潜像を形成するための露光手段、該露光手段により形成された該電子写真感光体表面の静電潜像をトナーにより現像してトナー像を形成するための現像手段、該現像手段により該電子写真感光体表面の形成されたトナー像が該電子写真感光体から一次転写された後に転写されたトナー像を転写材に二次転写するための中間転写体、該現像手段により形成された該電子写真感光体表面のトナー像を該中間転写体表面に転写するための一次転写手段、該一次転写手段により転写された該中間転写体表面のトナー像を転写材に転写するための二次転写手段を有する電子写真装置において、該電子写真感光体が上記に記載の電子写真感光体であることを特徴とする電子写真装置が提供される。
【００２６】
更に、本発明に従って、転写材を保持しかつ該転写材を転写位置に搬送するための転写材搬送部材を有し、かつ、
少なくとも、電子写真感光体、該電子写真感光体表面を帯電するための帯電手段、該帯電手段により帯電された該電子写真感光体表面に露光光により静電潜像を形成するための露光手段、該露光手段により形成された該電子写真感光体表面の静電潜像をトナーにより現像してトナー像を形成するための現像手段、及び、該現像手段により形成された該電子写真感光体表面のトナー像を該転写材搬送部材により搬送された転写材に転写するための転写手段を有する画像形成部を複数有する電子写真装置において、該電子写真感光体が上記に記載の電子写真感光体であることを特徴とする電子写真装置が提供される。
【発明の効果】
【００２７】
本発明によれば、上記のようなカラー電子写真装置に適用しても、転写電流が弱くても長期に亘って高い転写効率を維持することができ、良好な画像が得られる電子写真感光体を提供することができる。
【００２８】
また、このような電子写真感光体を有するプロセスカートリッジ及び電子写真装置を提供することができる。
【発明を実施するための最良の形態】
【００２９】
本発明における、電子写真感光体の表面部とは、支持体上に感光層を有する電子写真感光体において、支持体より最も隔離された層をいう。図４（ａ）乃至（ｅ）に、本発明の電子写真感光体の構成例を示し、本発明の電子写真感光体の表面部を説明する。
【００３０】
すなわち、図４（ａ）に示すように支持体１０１上に下引き層１０２、中間層１０３、電荷発生層１０４、電荷輸送層１０５をこの順に有する場合（順層）には電荷輸送層１０５を表面部とする。図４（ｂ）に示すように支持体１０１上に下引き層１０２、中間層１０３、電荷輸送層１０５、電荷発生層１０４をこの順に有する場合（逆層）には電荷発生層１０４を表面部とする。これらの場合、下引き層１０２、中間層１０３は必ずしも必要ではなく、いずれか一方だけを有しても、いずれも無くても構わない。また、図４（ｃ）に示すように電荷輸送層１０５が第１電荷輸送層１０５１上に更に第２電荷輸送層１０５２を有する場合には第２電荷輸送層１０５２が表面部となり、図４（ｄ）に示すように電荷輸送層１０５上に表面保護層を有する場合には表面保護層１０６を表面部とする。あるいは図４（ｅ）に示すように第２電荷輸送層１０５２上に表面保護層１０６を有する場合には表面保護層１０６を表面部とする。
【００３１】
上述のとおり、電子写真感光体の表面部は、下記式（１１）で示される繰り返し構造単位α及び下記式（１２）で示される繰り返し構造単位βを有するジオルガノポリシロキサンを含有する。これによって、電子写真感光体の表面の離型性を向上させることができ、転写電流を強くすることなく転写効率を十分に高くすることができる。
【００３２】
【化９】
2008224852.tif 000004
【００３３】
式（１１）中、Ｒ１１は、置換又は無置換の１価の炭化水素基を示す。Ｂ１１は、少なくとも、フッ素原子を有するアルキル基とフッ素原子を有するアルキレン基が酸素により結合した構造、又はフッ素原子を有するアルキレン基とフッ素原子を有するアルキレン基が酸素により結合した構造を有する一価の有機基を示す。
【００３４】
【化１０】
2008224852.tif 000005
【００３５】
式（１２）中、Ｒ１２は、置換又は無置換の１価の炭化水素基を示す。Ｄ１１は、重合度３以上の置換又は無置換のポリスチレン鎖を有する１価の有機基、置換又は無置換のアルキレンオキシ基を有する１価の有機基、置換又は無置換のシロキサン鎖を有する１価の有機基、又は、炭素原子数１２以上の１価の有機基を示す。
【００３６】
特に式（１１）中のＢ１１が、少なくとも、フッ素原子を有するアルキル基とフッ素原子を有するアルキレン基が酸素により結合した構造、又はフッ素原子を有するアルキレン基とフッ素原子を有するアルキレン基が酸素により結合した構造を有することにより、フッ素原子同士の反発なく、またフッ素原子が立体的な拡がりをもって存在できるようになる。そのため、特許文献３に記載されているパーフルオロアルキル基を有するジオルガノポリシロキサンを含有する表面層を持つ電子写真感光体よりも、更に転写電流が従来より小さく、トナー粒径が小さくない場合でも耐久枚数が長期に亘り高離型を有する表面性を維持できるため、長期耐久後でも高転写効率を維持し、高画質を維持できると思われる。
【００３７】
また、上記ジオルガノポリシロキサンは、更に下記式（１３）で示される繰り返し構造単位γを有してもよい。
【００３８】
【化１１】
2008224852.tif 000006
【００３９】
式（１３）中、Ｒ１３及びＲ１４は、それぞれ独立に、置換又は無置換の１価の炭化水素基を示す。
【００４０】
また、上記ジオルガノポリシロキサンの末端基としては、例えば、下記式（１４）で示される構造を有する末端基Ｉ、下記式（１５）で示される構造を有する末端基ＩＩが挙げられる。
【００４１】
【化１２】
2008224852.tif 000007
【００４２】
式（１４）中、Ｅ１１は、置換又は無置換の１価の炭化水素基、少なくとも、フッ素原子を有するアルキル基とフッ素原子を有するアルキレン基が酸素により結合した構造、又はフッ素原子を有するアルキレン基とフッ素原子を有するアルキレン基が酸素により結合した構造を有する一価の有機基、重合度３以上の置換又は無置換のポリスチレン鎖を有する１価の有機基、置換又は無置換のアルキレンオキシ基を有する１価の有機基、置換又は無置換のシロキサン鎖を有する１価の有機基、又は、炭素原子数１２以上の１価の有機基を示す。ただし、上記式（１４）中のＥ１１は上記ジオルガノポリシロキサンが有する繰り返し構造単位の主鎖（−Ｓｉ−Ｏ−）中のＳｉと結合する。
【００４３】
【化１３】
2008224852.tif 000008
【００４４】
式（１５）中、Ｒ１５及びＲ１６は、それぞれ独立に、置換又は無置換の１価の炭化水素基を示す。Ｅ１２は、置換又は無置換の１価の炭化水素基、少なくとも、フッ素原子を有するアルキル基とフッ素原子を有するアルキレン基が酸素により結合した構造、又はフッ素原子を有するアルキレン基とフッ素原子を有するアルキレン基が酸素により結合した構造を有する一価の有機基、重合度３以上の置換又は無置換のポリスチレン鎖を有する１価の有機基、置換又は無置換のアルキレンオキシ基を有する１価の有機基、置換又は無置換のシロキサン鎖を有する１価の有機基、又は、炭素原子数１２以上の１価の有機基を示す。ただし、上記式（１５）中のＳｉは上記ジオルガノポリシロキサンが有する繰り返し構造単位の主鎖（−Ｓｉ−Ｏ−）中のＯと結合する。
【００４５】
また、式（１４）中のＥ１１と式（１５）中のＥ１２の少なくともいずれか一方が重合度３以上の置換又は無置換のポリスチレン鎖を有する１価の有機基の場合には、重合度３以上の置換又は無置換のポリスチレン鎖を有する１価の有機基がジオルガノポリシロキサン中の繰り返し構造単位βとなり、末端基として繰り返し構造単位βが存在することになる。この場合、末端基以外に繰り返し構造単位βはなくてもよい。
【００４６】
本発明において、有機基とは、置換又は無置換の炭化水素基を意味する。また、炭化水素基としては、アルキル基、アルケニル基、アリール基及びアリールアルケニル基等が挙げられる。
【００４７】
上記式（１１）中のＲ１１、式（１２）中のＲ１２、式（１３）中のＲ１３及びＲ１４、式（１５）中のＲ１５及びＲ１６の１価の炭化水素基としては、置換又は無置換のアルキル基、置換又は無置換のアルケニル基、置換又は無置換のアリール基、置換又は無置換のアリールアルケニル基等が挙げられる。これらの基の炭素原子数は１以上３０以下であることが好ましく、特にはメチル基及びフェニル基がより好ましい。
【００４８】
上記アルキレン基としては、エチレン基及びプロピレン基等が挙げられる。上記アルキレンオキシアルキレン基としては、エチレンオキシエチレン基、エチレンオキシプロピレン基及びプロピレンオキシプロピレン基等が挙げられる。
【００４９】
上記式（１２）中のＤ１１の重合度３以上の置換又は無置換のポリスチレン鎖を有する１価の有機基は、下記式（３）で示される構造を有する１価の基であることが好ましい。
【００５０】
【化１４】
2008224852.tif 000009
【００５１】
式（３）中、Ｒ３１は、置換又は無置換の２価の炭化水素基を示す。Ｒ３２及びＲ３３は、それぞれ独立に、置換又は無置換のアルキル基、又は、置換又は無置換のアリール基を示す。Ｗ３１は、重合度３以上の置換又は無置換のポリスチレン鎖を示す。Ｒ３４は、置換又は無置換のアルキル基、又は、置換又は無置換のアリール基を示す。ｂは、０又は１を示す。
【００５２】
上記２価の炭化水素基としては、メチレン基、エチレン基及びプロピレン基等のアルキレン基が挙げられ、炭素原子数１以上１０以下であることが好ましい。上記アルキル基としては、メチル基、エチル基、プロピル基及びブチル基等が挙げられる。上記アリール基としては、無置換であることが好ましく、フェニル基等が挙げられる。
【００５３】
上記式（１２）中のＤ１１の置換又は無置換のアルキレンオキシ基を有する１価の有機基は、下記式（４）で示される構造を有する１価の基であることが好ましい。
【００５４】
【化１５】
2008224852.tif 000010
【００５５】
式（４）中、Ｒ４１及びＲ４２は、それぞれ独立に、置換又は無置換の２価の炭化水素基を示す。Ｒ４３は、水素原子、又は、置換又は無置換の１価の炭化水素基を示す。ｃは、０又は１を示す。ｄは、１以上３００以下の整数を示す。
【００５６】
上記２価の炭化水素基としては、メチレン基、エチレン基及びプロピレン基等のアルキレン基や、フェニレン基等のアリーレン基等が挙げられる。上記１価の炭化水素基としては、メチル基、エチル基及びプロピル基等のアルキル基や、フェニル基等のアリール基等が挙げられる。上記ｄは、５以上であることが好ましい。
【００５７】
上記式（１２）中のＤ１１の置換又は無置換のシロキサン鎖を有する１価の有機基は、下記式（５）で示される構造を有する１価の基であることが好ましい。
【００５８】
【化１６】
2008224852.tif 000011
【００５９】
式（５）中、Ｒ５１は、アルキレン基、アルキレンオキシ基、又は、酸素原子を示す。Ｒ５２、Ｒ５３、Ｒ５４、Ｒ５５及びＲ５６は、それぞれ独立に、置換又は無置換のアルキル基、又は、置換又は無置換のアリール基を示す。ｅは、３以上の整数を示す。
【００６０】
上記アルキレン基としては、エチレン基及びプロピレン基等が挙げられる。アルキレンオキシ基としては、エチレンオキシ基及びプロピレンオキシ基等が挙げられる。上記アルキル基としては、メチル基及びエチル基等が挙げられる。上記アリール基としては、フェニル基等が挙げられる。上記ｅは、５以上であることが好ましい。
【００６１】
上記式（１２）中のＤ１１の炭素原子数１２以上の１価の有機基としては、ｎ−ドデシル基、ｎ−テトラドデシル基、ｎ−ヘキサデシル基及びｎ−オクタデシル基等のアルキル基が挙げられる。上記炭素原子数は、１００以下であることが好ましい。
【００６２】
上記各基が有してもよい置換基としては、フッ素原子、塩素原子及びヨウ素原子等のハロゲン原子や、メチル基、エチル基及びプロピル基等のアルキル基や、フェニル基等のアリール基等が挙げられる。
【００６３】
上記ジオルガノポリシロキサンにおける上記式（１１）で示される繰り返し構造単位αの数（平均）は、１以上１０００以下であることが好ましく、特には１０以上２００であることがより好ましい。
【００６４】
上記ジオルガノポリシロキサンにおける上記式（１２）で示される繰り返し構造単位βの数（平均）は、１以上１０００以下であることが好ましく、特には５以上１００であることがより好ましい。
【００６５】
上記ジオルガノポリシロキサンにおける上記式（１３）で示される繰り返し構造単位γの数（平均）は、０以上１０００以下であることが好ましく、特には１００以上２００以下であることがより好ましい。
【００６６】
上記ジオルガノポリシロキサンが有する繰り返し構造単位は、上記式（１１）で示される繰り返し構造単位αと上記式（１２）で示される繰り返し構造単位βを含むことが必須であり、上記式（１１）で示される繰り返し構造単位αと上記式（１２）で示される繰り返し構造単位βと、更に上記式（１３）で示される繰り返し構造単位γを含むことが好ましい。また、式（１４）中のＥ１１と式（１５）中のＥ１２の少なくともいずれか一方が重合度３以上の置換又は無置換のポリスチレン鎖を有する１価の有機基の場合には、重合度３以上の置換又は無置換のポリスチレン鎖を有する１価の有機基がジオルガノポリシロキサン中の繰り返し構造単位βとなり、末端基として繰り返し構造単位βが存在することになる。この場合、末端基以外に繰り返し構造単位βはなくてもよい。
【００６７】
上記ジオルガノポリシロキサンにおける上記式（１１）で示される繰り返し構造単位αと上記式（１２）で示される繰り返し構造単位βと上記式（１３）で示される繰り返し構造単位γとの和（平均）は、２以上２０００以下であることが好ましい。特には５以上１０００以下であることがより好ましく、更には２０以上５００以下であることがより一層好ましい。
【００６８】
上記式（１１）で示される繰り返し構造単位αの数が２以上の場合、複数のＲ１１は同一の基であっても異なる２種以上の基であってもよく、複数のＢ１１は同一の基であっても異なる２種以上の基であってもよい。
【００６９】
上記式（１２）で示される繰り返し構造単位βの数が２以上の場合、複数のＲ１２は同一の基であっても異なる２種以上の基であってもよく、複数のＤ１１は同一の基であっても異なる２種以上の基であってもよい。Ｄ１１は、上述のとおり、重合度３以上の置換又は無置換のポリスチレン鎖を有する１価の有機基、置換又は無置換のアルキレンオキシ基を有する１価の有機基、置換又は無置換のシロキサン鎖を有する１価の有機基、及び、炭素原子数１２以上の１価の有機基のいずれかであるが、Ｄ１１が複数の場合は、少なくとも１個のＤ１１は、置換又は無置換のシロキサン鎖を有する１価の有機基であることが好ましい。
【００７０】
上記式（１３）で示される繰り返し構造単位γの数が２以上の場合、複数のＲ１３は同一の基であっても異なる２種以上の基であってもよく、複数のＲ１４は同一の基であっても異なる２種以上の基であってもよい。
【００７１】
同様のことが、上記式（３）中のＲ３２とＲ３３、上記式（４）中のＲ４２、上記式（５）中のＲ５２とＲ５３についてもいえる。
【００７２】
以下に、本発明に用いられるジオルガノポリシロキサンの上記式（１１）で示される繰り返し構造単位α中のＢ１１の具体例として下記式（１）で示される一価の有機基が挙げられる。ただし、本発明はこれら具体例に限定されない。
【００７３】
【化１７】
2008224852.tif 000012
【００７４】
式（１）中、Ｒ２は、単結合、アルキレン基又はアリーレン基を示す。Ｒｆ１は、少なくとも、フッ素原子を有するアルキル基とフッ素原子を有するアルキレン基が酸素により結合した構造、又はフッ素原子を有するアルキレン基とフッ素原子を有するアルキレン基が酸素により結合した構造を有する一価の基を示す。
【００７５】
アルキレン基としては、メチレン基、エチレン基、プロピレン基、ブチレン基、ペンチレン基及びヘキシレン基といった直鎖アルキレン基；イソプロピレン基及びイソブチレン基といった分岐アルキレン基が挙げられる。中でも、メチレン基、エチレン基、プロピレン基及びブチレン基が好ましい。アリーレン基としては、フェニレン基、ナフチレン基及びビフェニレン基が挙げられる。中でもフェニレン基が好ましい。
【００７６】
フッ素原子を有するアルキル基としては、下記式（ＣＦ−１）乃至（ＣＦ−７）が挙げられる。
【００７７】
【化１８】
2008224852.tif 000013
【００７８】
フッ素原子を有するアルキレン基としては、下記式（ＣＦ−８）乃至（ＣＦ−１４）が挙げられる。
【００７９】
【化１９】
2008224852.tif 000014
【００８０】
上記式（１）に記載されたＲｆ１の具体例としては、下記式（Ｒｆ１−１）乃至（Ｒｆ１−１７）が挙げられる。
【００８１】
【化２０】
2008224852.tif 000015
【００８２】
【化２１】
2008224852.tif 000016
【００８３】
こららの中でも、（Ｒｆ１−１３）、（Ｒｆ１−１４）、（Ｒｆ１−１６）及び（Ｒｆ１−１７）の構造が好ましい。
【００８４】
式（１１）中のＢ１１は、フッ素原子を有するアルキル基とフッ素原子を有するアルキレン基が酸素に結合した構造を有する１価の有機基であることが好ましく、更に、フッ素原子を有するアルキル基がパーフルオロアルキル基であるかフッ素原子を有するアルキレン基がパーフルオロアルキレン基であることが好ましい。
【００８５】
以下に、本発明に用いられる上記式（１１）で示される繰り返し構造単位αと上記式（１２）で示される繰り返し構造単位β、上記式（１３）で示される繰り返し構造単位γを有するジオルガノポリシロキサン（１−１）乃至（１−２１）の具体例を示す。ただし、本発明はこれら具体例に限定されない。
【００８６】
【表１】
2008224852.tif 000017
【００８７】
【表２】
2008224852.tif 000018
【００８８】
【表３】
2008224852.tif 000019
【００８９】
【表４】
2008224852.tif 000020
【００９０】
【表５】
2008224852.tif 000021
【００９１】
【表６】
2008224852.tif 000022
【００９２】
【表７】
2008224852.tif 000023
【００９３】
【表８】
2008224852.tif 000024
【００９４】
上記ジオルガノポリシロキサン（１−１）乃至（１−８）は、いずれも、末端基として上記式（１４）で示される構造を有する末端基Ｉ（Ｅ１１：メチル基）、上記式（１５）で示される構造を有する末端基ＩＩ（Ｅ１２、Ｒ１５、Ｒ１６：メチル基）を有する。
【００９５】
【表９】
2008224852.tif 000025
【００９６】
上記ジオルガノポリシロキサン（１−９）は、末端基として上記式（１４）で示される構造を有する末端基Ｉ（Ｅ１１：下記式（１６））、上記式（１５）で示される構造を有する末端基ＩＩ（Ｅ１２：下記式（１６）、Ｒ１５及びＲ１６：メチル基）を有する。
【００９７】
【化２２】
2008224852.tif 000026
【００９８】
【表１０】
2008224852.tif 000027
【００９９】
上記ジオルガノポリシロキサン（１−１０）は、末端基として上記式（１４）で示される構造を有する末端基Ｉ（Ｅ１１：メチル基）、上記式（１５）で示される構造を有する末端基ＩＩ（Ｅ１２：上記式（１６）、Ｒ１５及びＲ１６：メチル基）を有する。
【０１００】
【表１１】
2008224852.tif 000028
【０１０１】
上記ジオルガノポリシロキサン（１−１１）は、末端基として上記式（１４）で示される構造を有する末端基Ｉ（Ｅ１１：上記式（１６））、上記式（１５）で示される構造を有する末端基ＩＩ（Ｅ１２、Ｒ１５、Ｒ１６：メチル基）を有する。
【０１０２】
【表１２】
2008224852.tif 000029
【０１０３】
【表１３】
2008224852.tif 000030
【０１０４】
【表１４】
2008224852.tif 000031
【０１０５】
【表１５】
2008224852.tif 000032
【０１０６】
上記ジオルガノポリシロキサン（１−１２）乃至（１−１５）は、いずれも、末端基として上記式（１４）で示される構造を有する末端基Ｉ（Ｅ１１：メチル基）、上記式（１５）で示される構造を有する末端基ＩＩ（Ｅ１２、Ｒ１５、Ｒ１６：メチル基）を有する。
【０１０７】
【表１６】
2008224852.tif 000033
【０１０８】
【表１７】
2008224852.tif 000034
【０１０９】
【表１８】
2008224852.tif 000035
【０１１０】
【表１９】
2008224852.tif 000036
【０１１１】
【表２０】
2008224852.tif 000037
【０１１２】
【表２１】
2008224852.tif 000038
【０１１３】
これらの中では、ジオルガノポリシロキサン（１−１）、（１−４）、（１−５）、（１−６）、（１−９）及び（１−１０）が好ましく、特にはジオルガノポリシロキサン（１−１）、（１−４）及び（１−５）がより好ましい。
【０１１４】
また、本発明に用いられるジオルガノポリシロキサンの重量平均分子量は、１０００以上１００００００以下が好ましく、１００００以上２０００００以下であることがより好ましく、特には１００００以上１０００００以下であることが好ましく、更には２００００以上４００００以下であることがより一層好ましい。
【０１１５】
本発明において、樹脂の重量平均分子量は、常法に従い、以下のようにして測定されたものである。すなわち、測定対象樹脂をテトラヒドロフラン中に入れ、数時間放置した後、振盪しながら測定対象樹脂とテトラヒドロフランと良く混合し（測定対象樹脂の合一体がなくなるまで混合し）、更に１２時間以上静置した。
【０１１６】
その後、東ソー（株）製のサンプル処理フィルターマイショリディスクＨ−２５−５を通過させたものをＧＰＣ（ゲルパーミエーションクロマトグラフィー）用試料とした。
【０１１７】
次に、４０℃のヒートチャンバー中でカラムを安定化させ、この温度におけるカラムに、溶媒としてテトラヒドロフランを毎分１ｍｌの流速で流し、ＧＰＣ用試料を１０μｌ注入して、測定対象樹脂の重量平均分子量を測定した。カラムには、東ソー（株）製のカラムＴＳＫｇｅｌ  ＳｕｐｅｒＨＭ−Ｍを用いた。
【０１１８】
測定対象樹脂の重量平均分子量の測定にあたっては、測定対象樹脂が有する分子量分布を、数種の単分散ポリスチレン標準試料により作成された検量線の対数値とカウント数との関係から算出した。検量線作成用の標準ポリスチレン試料には、アルドリッチ社製の単分散ポリスチレンの分子量が、３，５００、１２，０００、４０，０００、７５，０００、９８，０００、１２０，０００、２４０，０００、５００，０００、８００，０００、１，８００，０００のものを１０点用いた。検出器にはＲＩ（屈折率）検出器を用いた。
【０１１９】
また、本発明に用いられるジオルガノポリシロキサン中のフッ素原子の含有量は、ジオルガノポリシロキサン全質量に対して１質量％以上９０質量％以下であることが好ましく、特には、５質量％以上６０質量％以下であることが好ましい。フッ素原子の含有量が１質量％未満では、電子写真感光体の表面部の離型性が十分に発揮されない場合がある。９０質量％を超えると、電子写真感光体の表面部中の結着樹脂との相溶性が悪くなったり、アンカー効果が十分に得られなかったりして、表面に移行し易くなり、長時間耐久使用により電子写真感光体の表面が摩耗した場合、十分な効果が得られなくなる場合がある。
【０１２０】
一般的に、シリコーンオイルやシロキサン化合物は、層中で表面移行性があるため、長時間耐久使用により電子写真感光体の表面が摩耗した場合、これらの成分の多くが失われてしまい、十分な効果が得られなくなるのである。
【０１２１】
それに対して、本発明に用いられるジオルガノポリシロキサンは、特に側鎖のＤ１１が電子写真感光体の表面部の結着樹脂に対してアンカー効果を有するため、表面部中での表面移行性が抑制される。特に、Ｄ１１が重合度３以上の置換又は無置換のポリスチレン鎖を有する１価の有機基の場合、より有効なアンカー効果を有する。また、Ｅ１１とＥ１２の少なくともいずれか一方が重合度３以上の置換又は無置換のポリスチレン鎖を有する１価の有機基の場合には、重合度３以上の置換又は無置換のポリスチレン鎖を有する１価の有機基がジオルガノポリシロキサン中の繰り返し構造単位βとなり、末端基として繰り返し構造単位βが存在することになる。この場合、末端基以外に繰り返し構造単位βはなくても良い。
【０１２２】
以下、本発明に用いられる電子写真感光体の構成について説明する。
【０１２３】
本発明に用いられる電子写真感光体は支持体上に感光層を有する。
【０１２４】
支持体としては、導電性を有するもの（導電性支持体）であればよく、アルミニウム、ステンレス等の金属製の支持体や、金属、紙、プラスチック等の上に導電性を付与する層を設けた支持体等が挙げられる。支持体の形状としては、円筒状、ベルト状等が挙げられる。
【０１２５】
感光層は、電荷輸送物質と電荷発生物質を同一の層に含有する単層型であっても、電荷発生物質を含有する電荷発生層と電荷輸送物質を含有する電荷輸送層とに分離した積層型（機能分離型）であってもよいが、電子写真特性の観点からは積層型が好ましい。また、積層型感光層には、支持体側から電荷発生層、電荷輸送層の順に積層した順層型感光層と、支持体側から電荷輸送層、電荷発生層の順に積層した逆層型感光層があるが、電子写真特性の観点からは順層型が好ましい。
【０１２６】
支持体の傷を被覆することを目的として、また、露光光がレーザー光の場合、散乱による干渉縞を防止することを目的として、支持体上に導電層を設けてもよい。導電層は、カーボンブラック、金属粒子等の導電性粒子を結着樹脂に分散させて形成することができる。導電層の膜厚は５μｍ以上４０μｍ以下であることが好ましく、特には１０μｍ以上３０μｍ以下であることがより好ましい。なお、切削処理、アルマイト処理、乾式ブラスト処理、湿式ブラスト処理等によって支持体の表面を処理することによっても干渉縞を防止することができる。
【０１２７】
支持体又は導電層の上に、接着機能やバリア機能を有する中間層を設けてもよい。中間層は、ポリアミド、ポリビニルアルコール、ポリエチレンオキシド、エチルセルロース、カゼイン、ポリウレタン、ポリエーテルウレタン等の樹脂を適当な溶剤に溶解し、これを支持体又は導電層上に塗布・乾燥することにより形成することができる。中間層の膜厚は０．０５μｍ以上５μｍ以下であることが好ましく、特には０．３μｍ以上１μｍ以下であることがより好ましい。なお、支持体表面をアルマイト処理したり、ゾルゲル法による導電性膜を用いたりする場合は、中間層を必ずしも必要ではない。
【０１２８】
感光層が順層型感光層である場合、支持体、導電層又は中間層の上には電荷発生層が設けられる。
【０１２９】
電荷発生物質としては、例えば、セレン−テルル、ピリリウム、チアピリリウム染料、フタロシアニン、アントアントロン、ジベンズピレンキノン、トリスアゾ、シアニン、アゾ（トリスアゾ、ジスアゾ、モノアゾ）、インジゴ、キナクリドン、非対称キノシアニン等の顔料が挙げられる。
【０１３０】
電荷発生層は、電荷発生物質を、その質量比で０．３倍量以上４倍量以下の結着樹脂及び溶剤と共に、ホモジナイザー、超音波分散、ボールミル、振動ボールミル、サンドミル、アトライター、ロールミル又は液衝突型高速分散機等の方法で良く分散させる。得られた分散液を、塗布・乾燥することにより形成することができる。なお、結着樹脂を電荷発生物質の分散後投入してもよいし、電荷発生物質に成膜性があれば結着樹脂を使用しなくてもよい。電荷発生層の膜厚は５μｍ以下であることが好ましく、特には０．１μｍ以上２μｍ以下であることがより好ましい。
【０１３１】
感光層が順層型感光層である場合、電荷発生層の上には、電荷輸送層が設けられる。
【０１３２】
電荷輸送物質としては、例えば、トリアリールアミン化合物、ヒドラゾン化合物、スチルベン化合物、ピラゾリン化合物、オキサゾール化合物、トリアリルメタン化合物、チアゾール化合物等が挙げられる。
【０１３３】
電荷輸送層は、電荷輸送物質及び結着樹脂を溶剤で溶解し、得られた塗布液を、塗布・乾燥することにより形成することができる。また、電荷輸送層が電子写真感光体の表面層である場合は、電荷輸送物質及び結着樹脂更に上記ジオルガノポリシロキサンを溶剤で溶解し、得られた塗布液を、塗布・乾燥することにより形成することができる。電荷輸送物質と結着樹脂との質量比は５：１乃至１：５であることが好ましく、特には３：１乃至１：３であることがより好ましい。電荷輸送層の膜厚は５μｍ以上５０μｍ以下であることが好ましく、１０μｍ以上３０μｍ以下がより好ましい。
【０１３４】
電荷輸送層の結着樹脂としては、熱可塑性樹脂及び硬化性樹脂が挙げられる。具体的には、フェノキシ樹脂、ポリアクリルアミド樹脂、ポリビニルブチラール樹脂、ポリアリレート樹脂、ポリスルホン樹脂、ポリアミド樹脂、アクリル樹脂、アクリロニトリル樹脂、メタクリル樹脂、塩化ビニル樹脂、酢酸ビニル樹脂、フェノール樹脂、エポキシ樹脂、ポリエステル樹脂、アルキド樹脂、ポリカーボネート樹脂、ポリウレタン樹脂、又は、これらの樹脂の繰り返し構造単位のうち２つ以上を含む共重合体、例えば、スチレン−ブタジエンコポリマー、スチレン−アクリロニトリルコポリマー、スチレン−マレイン酸コポリマー等が挙げられる。また、ポリ−Ｎ−ビニルカルバゾール、ポリビニルアントラセン、ポリビニルピレン等の有機光導電性ポリマーからも選択できる。
【０１３５】
これらのうち、ポリカーボネート樹脂及びポリアリレート樹脂は、本発明に用いられるジオルガノポリシロキサンとの相溶性が良く、良好な塗布液を作製することができるため好ましい。特に、ジオルガノポリシロキサンと併せて用いるポリカーボネート樹脂の重量平均分子量は、２００００以上３０００００以下の範囲であることが好ましく、５００００以上１５００００以下の範囲であることがより好ましい。また、ジオルガノポリシロキサンと併せて用いるポリアリレート樹脂の重量平均分子量は、２００００以上３０００００以下の範囲であることが好ましく、５００００以上１５００００以下の範囲であることがより好ましい。
【０１３６】
また、ポリカーボネート樹脂としては、下記式（６）で示される繰り返し構造単位を有するポリカーボネート樹脂が好ましい。
【０１３７】
【化２３】
2008224852.tif 000039
【０１３８】
式（６）中、Ｘ６０１は、単結合、カルボニル基、エーテル基、チオエーテル基、又は、−ＣＲ６０５Ｒ６０６−基（Ｒ６０５、Ｒ６０６は、それぞれ独立に、水素原子、置換又は無置換のアルキル基、置換又は無置換のアリール基、又は、Ｒ６０５とＲ６０６とが結合して形成される置換又は無置換のシクロアルキリデン基を示す。）を示す。Ｒ６０１、Ｒ６０２、Ｒ６０３、Ｒ６０４、Ｒ６０７、Ｒ６０８、Ｒ６０９及びＲ６１０は、それぞれ独立に、水素原子、ハロゲン原子、置換又は無置換のアルキル基、又は、置換又は無置換のアリール基を示す。
【０１３９】
これらの中でも、上記Ｘ６０１は、単結合、−ＣＲ６０５Ｒ６０６−基が好ましく、Ｒ６０２、Ｒ６０４、Ｒ６０７、Ｒ６０９は水素原子が好ましい。
【０１４０】
また、ポリアリレート樹脂としては、下記式（７）で示される繰り返し構造単位を有するポリアリレート樹脂が好ましい。
【０１４１】
【化２４】
2008224852.tif 000040
【０１４２】
式（７）中、Ｘ７０１は、単結合、カルボニル基、エーテル基、チオエーテル基、又は、−ＣＲ７０５Ｒ７０６−基（Ｒ７０５、Ｒ７０６は、それぞれ独立に、水素原子、置換又は無置換のアルキル基、置換又は無置換のアリール基、又は、Ｒ７０５とＲ７０６とが結合して形成される置換又は無置換のシクロアルキリデン基を示す。）を示す。Ｒ７０１、Ｒ７０２、Ｒ７０３、Ｒ７０４、Ｒ７０７、Ｒ７０８、Ｒ７０９、Ｒ７１０、Ｒ７１１、Ｒ７１２、Ｒ７１３、Ｒ７１４、Ｒ７１５、Ｒ７１６、Ｒ７１７及びＲ７１８は、それぞれ独立に、水素原子、ハロゲン原子、置換又は無置換のアルキル基、又は、置換又は無置換のアリール基を示す。また、ｍ＝０又は１である。
【０１４３】
これらの中でも、上記Ｘ７０１は、単結合、−ＣＲ７０５Ｒ７０６−基が好ましく、Ｒ７０２、Ｒ７０４、Ｒ７０７、Ｒ７０９は水素原子が好ましい。
【０１４４】
上記式（６）、（７）中、ハロゲン原子としては、フッ素原子、塩素原子及びヨウ素原子等が挙げられる。アルキル基としては、メチル基、エチル基及びプロピル基等が挙げられる。アリール基としては、フェニル基及びナフチル基等が挙げられる。アルキリデン基としてはシクロヘキシリデン基等が挙げられる。
【０１４５】
これら各基が有してもよい置換基としては、フッ素原子、塩素原子及びヨウ素原子等のハロゲン原子や、メチル基、エチル基及びプロピル基等のアルキル基や、フェニル基等のアリール基等が挙げられる。
【０１４６】
以下に、上記式（６）で示される繰り返し構造単位の具体例を示す。
【０１４７】
【化２５】
2008224852.tif 000041
【０１４８】
【化２６】
2008224852.tif 000042
【０１４９】
これらの中では、（６−１）、（６−３）、（６−４）、（６−１０）及び（６−１６）が好ましく、特には（６−１）、（６−３）及び（６−１６）がより好ましい。
【０１５０】
以下に、上記式（７）で示される繰り返し構造単位の具体例を示す。
【０１５１】
【化２７】
2008224852.tif 000043
【０１５２】
【化２８】
2008224852.tif 000044
【０１５３】
【化２９】
2008224852.tif 000045
【０１５４】
【化３０】
2008224852.tif 000046
【０１５５】
これらの中では、（７−２）、（７−３）、（７−６）、（７−１３）、（７−２２）、（７−２３）及び（７−２４）が好ましく、特には（７−３）、（７−１３）、（７−２２）及び（７−２４）がより好ましい。
【０１５６】
電子写真感光体の表面層が電荷輸送層の場合、電荷輸送層中の上記ジオルガノポリシロキサンの含有量は、電荷輸送層全質量に対して０．０１質量部以上２０質量部以下であることが好ましく、特には０．１質量部以上１０．０質量部以下がより好ましい。含有量が少な過ぎると本願発明の効果が得られ難くなり、多過ぎるとキャリアのトラップの原因となり、電位変動が生じる場合がある。
【０１５７】
有機光導電性物質である電荷発生物質や電荷輸送物質等は、一般に紫外線、オゾン、オイルによる汚れ、金属等に弱いため、感光層を保護することを目的として、感光層上に保護層を設け、これを電子写真感光体の表面層としてもよい。
【０１５８】
電子写真感光体の表面層となる保護層は、上記ジオルガノポリシロキサンとポリエステル樹脂、ポリカーボネート樹脂、アクリル樹脂、メタクリル樹脂、ポリアミド樹脂、ポリイミド樹脂、ポリアリレート樹脂、ポリウレタン樹脂、スチレン−ブタジエンコポリマー、スチレン−アクリロニトリルコポリマー、スチレン−アクリル酸コポリマー等の結着樹脂と適当な溶剤に溶解し、得られた塗布液を感光層上に塗布・乾燥することにより形成することができる。また、保護層の結着樹脂として縮合系モノマーや不飽和基を有するラジカル重合系モノマーから得られる樹脂を用いる場合は、塗布液を塗布した後、熱や紫外線等のエネルギー光を当てて硬化し、保護層を形成してもよい。保護層の膜厚は０．０５μｍ以上２０μｍ以下であることが好ましい。
【０１５９】
また、保護層は電荷輸送層よりも薄膜にすることが可能であるため、上記ジオルガノポリシロキサンの量を増加させることが可能である。
【０１６０】
本発明の電子写真感光体の表面部には、必要に応じて、金属、導電性金属酸化物等の導電性粒子や電荷輸送物質を更に含有させてもよい。
【０１６１】
上記各層を形成する際、塗布する方法としては、浸漬塗布法、スプレー塗布法、スピナー塗布法、ブレード塗布法、ロール塗布法等が挙げられる。
【０１６２】
図１に、本発明の電子写真感光体を有するプロセスカートリッジを備えた電子写真装置の概略構成の一例を示す。
【０１６３】
図１において、１はドラム状の本発明の電子写真感光体であり、軸２を中心に矢印方向に所定の周速度で回転駆動される。
【０１６４】
回転駆動される電子写真感光体１の周面は、帯電手段（一次帯電手段）３により、正又は負の所定電位に均一に帯電され、次いで、スリット露光やレーザービーム走査露光等の露光手段（不図示）から出力される露光光（画像露光光）４を受ける。こうして電子写真感光体１の周面に、目的の画像に対応した静電潜像が順次形成されていく。
【０１６５】
電子写真感光体１の周面に形成された静電潜像は、現像手段５のトナーにより現像されてトナー画像となる。次いで、電子写真感光体１の周面に形成担持されているトナー画像が、転写手段（転写ローラー）６からの転写バイアスによって、転写材供給手段（不図示）から電子写真感光体１と転写手段６との間（当接部）に電子写真感光体１の回転と同期して取り出されて給送された転写材（紙等）Ｐに順次転写されていく。
【０１６６】
トナー画像の転写を受けた転写材Ｐは、電子写真感光体１の周面から分離されて定着手段８へ導入されて像定着を受けることにより画像形成物（プリント、コピー）として装置外へプリントアウトされる。
【０１６７】
トナー画像転写後の電子写真感光体１の周面は、クリーニング手段（クリーニングブレード）７によって転写残トナーの除去を受けて清浄面化され、更に前露光手段（不図示）からの前露光光（不図示）により除電処理された後、繰り返し画像形成に使用される。なお、図１に示すように、帯電手段３が帯電ローラー等を用いた接触帯電手段である場合は、前露光は必ずしも必要ではない。
【０１６８】
上述の電子写真感光体１、帯電手段３、現像手段５、転写手段６及びクリーニング手段７等の構成要素のうち、複数のものを容器に納めてプロセスカートリッジとして一体に結合して構成し、このプロセスカートリッジを複写機やレーザービームプリンター等の電子写真装置本体に対して着脱自在に構成してもよい。図１では、電子写真感光体１と、帯電手段３、現像手段５及びクリーニング手段７とを一体に支持してカートリッジ化して、電子写真装置本体のレール等の案内手段１０を用いて電子写真装置本体に着脱自在なプロセスカートリッジ９としている。
【０１６９】
電子写真感光体の表面の高い離型性を長期に亘り維持し、転写電流を強くすることなく転写効率を十分に高くすること、また、シャープな静電潜像を得ることは電子写真装置全般に要求されることであるが、カラー電子写真装置（多重転写方式、中間転写方式、インライン方式等）にはより高次元に要求されることであるため、本発明の電子写真感光体は、カラー電子写真装置用の電子写真感光体として特に好適である。
【０１７０】
以下、カラー電子写真装置の例として、中間転写方式のカラー電子写真装置及びインライン方式のカラー電子写真装置を説明する。なお、以下の説明において、４色（イエロー、マゼンタ、シアン、ブラック）の例を挙げたが、本発明における「カラー」とは、４色に限定されるものではなく、多色、すなわち２種以上の色である。
【０１７１】
図２に、本発明の電子写真感光体を有する中間転写方式のカラー電子写真装置の概略構成の一例を示す。
【０１７２】
図２において、１はドラム状の本発明の電子写真感光体であり、軸２を中心に矢印方向に所定の周速度で回転駆動される。
【０１７３】
回転駆動される電子写真感光体１の周面は、帯電手段（一次帯電手段）３により、正又は負の所定電位に均一に帯電され、次いで、スリット露光やレーザービーム走査露光等の露光手段（不図示）から出力される露光光（画像露光光）４を受ける。この際の露光光は、目的のカラー画像の第１色成分像（例えばイエロー成分像）に対応した露光光である。こうして電子写真感光体１の周面に、目的のカラー画像の第１色成分像に対応した第１色成分静電潜像（イエロー成分静電潜像）が順次形成されていく。
【０１７４】
張架ローラー１２及び二次転写対向ローラー１３によって張架された中間転写体（中間転写ベルト）１１は、矢印方向に電子写真感光体１とほぼ同じ周速度（例えば電子写真感光体１の周速度に対して９７％以上１０３％以下）で回転駆動される。
【０１７５】
電子写真感光体１の周面に形成された第１色静電潜像は、第１色成分現像手段（イエロー成分現像手段）５Ｙの第１色トナー（イエロートナー）により現像されて第１色トナー画像（イエロートナー画像）となる。次いで、電子写真感光体１の周面に形成担持されている第１色トナー画像が、一次転写手段６ｐからの一次転写バイアスによって、電子写真感光体１と一次転写手段（一次転写ローラー）６ｐとの間を通過する中間転写体１１の周面に順次一次転写されていく。
【０１７６】
第１色トナー画像転写後の電子写真感光体１の周面は、クリーニング手段７によって一次転写残トナーの除去を受けて清浄面化された後、次色の画像形成に使用される。
【０１７７】
第２色トナー画像（マゼンタトナー画像）、第３色トナー画像（シアントナー画像）、第４色トナー画像（ブラックトナー画像）も、第１色トナー画像と同様にして電子写真感光体１の周面に形成され、中間転写体１１の周面に順次転写される。こうして中間転写体１１の周面に目的のカラー画像に対応した合成トナー画像が形成される。第１色乃至第４色の一次転写の間は、二次転写手段（二次転写ローラー）６ｓ、電荷付与手段（電荷付与ローラー）７ｒは中間転写体１１の周面から離れている。
【０１７８】
中間転写体１１の周面に形成された合成トナー画像は、二次転写手段６ｓからの二次転写バイアスによって、転写材供給手段（不図示）から二次転写対向ローラー１３・中間転写体１１と二次転写手段６ｓとの間（当接部）に中間転写体１１の回転と同期して取り出されて給送された転写材（紙等）Ｐに順次二次転写されていく。
【０１７９】
合成トナー画像の転写を受けた転写材Ｐは、中間転写体１１の周面から分離されて定着手段８へ導入されて像定着を受けることによりカラー画像形成物（プリント、コピー）として装置外へプリントアウトされる。
【０１８０】
合成トナー画像転写後の中間転写体１１の周面には電荷付与手段７ｒが当接される。電荷付与手段７ｒは、中間転写体１１の周面の二次転写残トナーに一次転写時と逆極性の電荷を付与する。一次転写時と逆極性の電荷が付与された二次転写残トナーは、電子写真感光体１と中間転写体１１との当接部及びその近傍において、電子写真感光体１の周面に静電的に転写される。こうして合成トナー画像転写後の中間転写体１１の周面は、転写残トナーの除去を受けて清浄面化される。電子写真感光体１の周面に転写された二次転写残トナーは、電子写真感光体１の周面の一次転写残トナーと共に、クリーニング手段７によって除去される。中間転写体１１から電子写真感光体１への二次転写残トナーの転写は、一次転写と同時に行うことができるため、スループットの低下を生じない。
【０１８１】
また、クリーニング手段７による転写残トナー除去後の電子写真感光体１の周面を、前露光手段からの前露光光により除電処理してもよいが、図２に示すように、帯電手段３が帯電ローラー等を用いた接触帯電手段である場合は、前露光は必ずしも必要ではない。
【０１８２】
図３に、本発明の電子写真感光体を有するインライン方式のカラー電子写真装置の概略構成の一例を示す。
【０１８３】
図３において、１Ｙ、１Ｍ、１Ｃ、１Ｋはドラム状の本発明の電子写真感光体（第１色乃至第４色用電子写真感光体）であり、それぞれ軸２Ｙ、２Ｍ、２Ｃ、２Ｋを中心に矢印方向に所定の周速度で回転駆動される。
【０１８４】
回転駆動される第１色用電子写真感光体１Ｙの周面は、第１色用帯電手段（第１色用一次帯電手段）３Ｙにより、正又は負の所定電位に均一に帯電され、次いで、スリット露光やレーザービーム走査露光等の露光手段（不図示）から出力される露光光（画像露光光）４Ｙを受ける。露光光４Ｙは、目的のカラー画像の第１色成分像（例えばイエロー成分像）に対応した露光光である。こうして第１色用電子写真感光体１Ｙの周面に、目的のカラー画像の第１色成分像に対応した第１色成分静電潜像（イエロー成分静電潜像）が順次形成されていく。
【０１８５】
張架ローラー１２によって張架された転写材搬送部材（転写材搬送ベルト）１４は、矢印方向に第１色乃至第４色用電子写真感光体１Ｙ、１Ｍ、１Ｃ、１Ｋとほぼ同じ周速度（例えば、第１色乃至第４色用電子写真感光体１Ｙ、１Ｍ、１Ｃ、１Ｋの周速度に対して９７％以上１０３％以下）で回転駆動される。また、転写材供給手段（不図示）から給送された転写材（紙等）Ｐは、転写材搬送部材１４に静電的に担持（吸着）され、第１色乃至第４色用電子写真感光体１Ｙ、１Ｍ、１Ｃ、１Ｋと転写材搬送部材との間（当接部）に順次搬送される。
【０１８６】
第１色用電子写真感光体１Ｙの周面に形成された第１色成分静電潜像は、第１色用現像手段５Ｙのトナーにより現像されて第１色トナー画像（イエロートナー画像）となる。次いで、第１色用電子写真感光体１Ｙの周面に形成担持されている第１色トナー画像が、第１色用転写手段（第１色用転写ローラー）６Ｙからの転写バイアスによって、第１色用電子写真感光体１Ｙと第１色用転写手段６Ｙとの間を通過する転写材搬送部材１４に担持された転写材Ｐに順次転写されていく。
【０１８７】
第１色トナー画像転写後の第１色用電子写真感光体１Ｙの周面は、第１色用クリーニング手段（第１色用クリーニングブレード）７Ｙによって転写残トナーの除去を受けて清浄面化された後、繰り返し第１色トナー画像形成に使用される。
【０１８８】
第１色用帯電手段３Ｙ、第１色用露光手段４Ｙ、第１色用現像手段５Ｙ、第１色用転写手段６Ｙをまとめて第１色用画像形成部と称する。
【０１８９】
第２色用帯電手段３Ｍ、第２色用露光手段４Ｍ、第２色用現像手段５Ｍ、第２色用転写手段６Ｍを有する第２色用画像形成部、第３色用帯電手段３Ｍ、第３色用露光手段４Ｍ、第３色用現像手段５Ｍ、第３色用転写手段６Ｍを有する第３色用画像形成部、第４色用帯電手段３Ｋ、第４色用露光手段４Ｋ、第４色用現像手段５Ｋ、第４色用転写手段６Ｋを有する第４色用画像形成部の動作は、第１色用画像形成部の動作と同様である。転写材搬送部材１４に担持され、第１色トナー画像が転写された転写材Ｐに、第２色トナー画像（マゼンタトナー画像）、第３色トナー画像（シアントナー画像）、第４色トナー画像（ブラックトナー画像）が順次転写されていく。こうして転写材搬送部材１４に担持された転写材Ｐに目的のカラー画像に対応した合成トナー画像が形成される。
【０１９０】
合成トナー画像が形成された転写材Ｐは、転写材搬送部材１４の周面から分離されて定着手段８へ導入されて像定着を受けることによりカラー画像形成物（プリント、コピー）として装置外へプリントアウトされる。
【０１９１】
また、第１色乃至第４色用クリーニング手段７Ｙ、７Ｍ、７Ｃ、７Ｋによる転写残トナー除去後の第１色乃至第４色用電子写真感光体１Ｙ、１Ｍ、１Ｃ、１Ｋの周面を、前露光手段からの前露光光により除電処理してもよいが、図３に示すように、第１色乃至第４色用帯電手段３Ｙ、３Ｍ、３Ｃ、３Ｋが帯電ローラー等を用いた接触帯電手段である場合は、前露光は必ずしも必要ではない。
【０１９２】
次に、中間転写体について説明する。
【０１９３】
中間転写体としては、張架ローラー（駆動ローラー、テンションローラーを含む）によって張架される無端状の中間転写ベルトが挙げられる。中間転写ベルトの体積抵抗率は１０６Ω・ｃｍ以上１０１２Ω・ｃｍ以下であることが好ましい。中間転写ベルトの体積抵抗率が低過ぎると、一次転写を受けた部分とそうでない部分とで中間転写ベルトの抵抗値に大きな差ができてしまうため、２色目以降のトナーを効率良く転写することができなくなってしまい、目的とする色合いの画像が得られなくなってしまう。また、中間転写ベルトの抵抗値が高過ぎると、２色目以降のトナーを一次転写する際、それ以前に一次転写を終了したトナーが電子写真感光体に戻ってしまう場合がある。
【０１９４】
また、中間転写ベルトの材料としては、ウレタン樹脂、フッ素樹脂、ポリカーボネート樹脂、ポリエチレンテレフタレート、ポリアミド樹脂、ポリイミド樹脂等の樹脂や、シリコーンゴム、ウレタンゴム、ヒドリンゴム等の弾性材料が挙げられ、フッ素樹脂又はポリイミド又はポリエチレンテレフタレートが強度や電子写真特性の観点から好ましい。抵抗調整は、上記樹脂や弾性材料にカーボンブラックや金属粒子（酸化チタン粒子、酸化スズ粒子等）等の導電性粒子を分散させて行うことができる。導電性粒子の量を増やすことにより、体積抵抗率を下げることができる。
【０１９５】
中間転写ベルトの張力としては、伸び率が１％以内になるように設定して、中間転写ベルトの破断や永久歪みが発生しないようにすることが好ましい。また、中間転写ベルトの厚さは１０μｍ以上２００μｍ以下であることが好ましい。
【０１９６】
次に、転写材搬送部材について説明する。
【０１９７】
転写材搬送部材としては、張架ローラー（駆動ローラー、テンションローラーを含む）によって張架される無端状の転写材搬送ベルトが挙げられる。転写材搬送ベルトの体積抵抗率は１０７Ω・ｃｍ以上１０１３Ω・ｃｍ以下であることが好ましく、特には１０８Ω・ｃｍ以上１０１２Ω・ｃｍ以下であることがより好ましい。体積抵抗率が大き過ぎると、転写材搬送ベルトを汚染したトナーの除去を行う際、転写時における電荷蓄積が悪影響を与える場合があり、小さ過ぎると、転写材の吸着が不安定となる場合がある。
【０１９８】
また、転写材搬送ベルトの材料としては、ウレタン樹脂、フッ素樹脂、ポリカーボネート樹脂、ポリエチレンテレフタレート、ポリアミド樹脂、ポリイミド樹脂等の樹脂や、シリコーンゴム、ウレタンゴム、ヒドリンゴム等の弾性材料が挙げられる。特に、フッ素樹脂（ポリフッ化ビニリデン、エチレン−テトラフルオロエチレン共重合体等）、ポリカーボネート樹脂、ポリエチレンテレフタレート、ポリイミド樹脂が転写性や転写材の吸着性の観点から好ましい。抵抗調整は、上記樹脂や弾性材料にカーボンブラックや金属粒子（酸化チタン粒子、酸化スズ粒子等）等の導電性粒子を分散させて行うことができる。導電性粒子の量を増やすことにより、体積抵抗率を下げることができる。
【０１９９】
転写材搬送ベルトの張力としては、伸び率が１％以内になるように設定して、転写材搬送ベルトの破断や永久歪みが発生しないようにすることが好ましい。また、転写材搬送ベルトの厚さは１０μｍ以上２００μｍ以下であることが好ましい。
【０２００】
転写材搬送ベルト上の電荷蓄積が、転写性や転写材の吸着性に悪影響を与えるのを防止するために、転写材搬送ベルトを次色のトナー画像転写よりも前に除電手段により除電する方法が挙げられる。しかしながら、転写材搬送ベルト上に汚染トナーが付着した状態で、除電器の部分を通過させることは、除電器のトナーによる汚染やトナーのチャージアップ（又は電荷消失）、場合によっては、転写材搬送ベルトの放電破壊等の原因となることもある。
【０２０１】
転写材搬送ベルトの周面（転写材を担持する側の面）の表面粗さＲｚは、５μｍ以下であることが好ましく、特には３μｍ以下であることがより好ましい。表面粗さＲｚが５μｍを超えると、汚染トナーと転写材搬送ベルト表面の密着性が高まり、汚染トナーの除去が困難となる場合がある。
【０２０２】
一方、転写材搬送ベルトの表面粗さＲｚは、０．０５μｍ以上であることが好ましい。トナーには、その単位面積当たりの帯電電荷量を制御するために、粒径０．００１μｍ以上０．０５μｍ以下程度のシリカ粒子、酸化チタン粒子、酸化亜鉛粒子等の無機粒子を外添されている。このようなサブミクロン粒子は、転写材搬送ベルトに対する静電吸着力が強いため、転写材搬送ベルト表面からの除去は困難である。したがって、搬送ベルトの表面粗さＲｚをこれらの外添剤の粒径（直径）よりも大きくして、搬送ベルトにある程度埋め込まれることが好ましいのである。
【０２０３】
本発明において、体積抵抗率は、ＪＩＳ−Ｋ６９１１に準拠した測定プローブを用い、ＡＤＶＡＮＴＥＳＴ社製の高抵抗計Ｒ８３４０にて１００Ｖを印加して得た測定値を、中間転写ベルト、転写材搬送ベルトの厚さで正規化した値である。
【０２０４】
中間転写ベルトや転写材搬送ベルトの周面の表面粗さを上記範囲内にするには、例えば、ベルトを型内で加熱成形する方法を用い、このときの型のベルトと接触する面の表面粗さを上記値よりも十分小さくする方法、あるいは、成形後のベルト表面を研磨等の後加工により平滑化する方法が挙げられる。
【０２０５】
次に、トナーについて説明する。
【０２０６】
本発明の電子写真感光体は、より小粒子径のトナーを用いた場合に、転写効率向上の効果が顕著に現れ、磁性体を含有しない非磁性トナーを用いた場合に、更に顕著に現れる。
【０２０７】
トナーとしては、結着樹脂、着色剤、荷電制御剤及び低軟化物質を含有している非磁性一成分トナーが好適に用いられる。
【０２０８】
トナーの結着樹脂としては、通常用いられているものでよく、例えば、スチレン−ポリエステル、スチレン−ブチルアクリレート等のスチレン系共重合体やポリエステル樹脂やエポキシ樹脂等が挙げられる。
【０２０９】
着色剤は、通常用いられているものでよく、例えば、イエロートナー用としては、ベンジン黄色顔料、フォロンイエロー、アセト酢酸アニリド不溶性アゾ顔料、モノアゾ染料、アゾメチン色素等が挙げられる。
【０２１０】
マゼンタトナー用としては、キサンテンマゼンタ染料のリンタングステンモリブテン酸レーキ顔料、２，９−ジメチルキナクリドン、ナフトール不溶性アゾ顔料、アントラキノン染料、キサンテン染料と有機カルボン酸とからなる色材、チオインジゴ、ナフトール不溶性アゾ顔料等が挙げられる。
【０２１１】
シアントナー用としては、銅フタロシアニン顔料が挙げられる。
【０２１２】
荷電制御剤としては、通常用いられているものでよく、例えば、負電荷制御剤としては、アルキルサリチル酸の金属錯体、ジガルボン酸の金属錯体、多環体サリチル酸金属塩等が挙げられる。正電荷制御剤としては、４級アンモニウム塩、ベンゾチアゾール誘導体、グアナミン誘導体、ジブチルチンオキサイド、その他の含窒素化合物等が挙げられる。
【０２１３】
低軟化物質としては、パラフィンワックス、ポリオレフィンワックス、マイクロクリスタリンワックス、フィッシャートロピッシュワックス等のポリメチレンワックスや、アミドワックス、高級脂肪酸、長鎖アルコール、エステルワックス、及び、これらのグラフト化合物、ブロック化合物等の誘導体が挙げられる。含有量は、トナー全質量に対して５質量％以上３０質量％以下が好ましい。
【０２１４】
また、トナーの円相当個数平均径（Ｄ１）は、２μｍ以上１０μｍ以下であることが好ましい。トナーの平均円形度は０．９２０以上０．９９５以下であることが好ましく、特には０．９５０以上０．９９５以下であることがより好ましく、更には０．９７０以上０．９９０以下であることがより一層好ましい。トナーの円形度標準偏差は０．０４０未満であることが好ましく、特には０．０３５未満であることがより好ましく、一方、０．０１５以上であることが好ましい。
【０２１５】
本発明において、円相当個数平均径（Ｄ１）、円形度、平均円形度、円形度標準偏差とは、それぞれ、フロー式粒子像測定装置で計測される個数基準の円相当径−円形度スキャッタグラムにおける、相当個数平均径（Ｄ１）、円形度、平均円形度、円形度標準偏差である。
【０２１６】
また、本発明において、トナーは、透過型電子顕微鏡（ＴＥＭ）を用いたトナーの断層面観察において、フロー式粒子像測定装置で計測される重量基準の円相当重量平均径（Ｄ４）に対し、
０．９≦Ｒ／Ｄ４≦１．１
の関係を満たす長径Ｒを呈するトナーの断層面を２０箇所選び出し、選び出したトナーの２０箇所の断層面中に存在するワックス成分に起因する相分離構造のうち、最も大きいものの長径ｒを計測し、ｒ／Ｒの相加平均値（ｒ／Ｒ）ｓｔが、
０．０５≦（ｒ／Ｒ）ｓｔ≦０．９５
を満たすように該ワックス成分がトナーの結着樹脂中に球状又は紡錘形の島状に分散されているトナーであることが好ましい。特には、相加平均値（ｒ／Ｒ）ｓｔが、
０．２５≦（ｒ／Ｒ）ｓｔ≦０．９０
であることがより好ましい。
【０２１７】
また、磁性体を含有しない非磁性トナーを用いれば、本発明の効果をより顕著に得ることができる。
【実施例】
【０２１８】
以下に、具体的な実施例を挙げて、本発明を更に詳細に説明する。ただし、本発明は、これらの実施例に限定されるものではない。なお、実施例中の「部」は「質量部」を意味する。
【０２１９】
まず、本発明に用いられるジオルガノポリシロキサンは、次のように合成することができる。
【０２２０】
（合成例１）
フラスコに、下記に示される繰り返し構造単位α、β、γを有するポリシロキサンを３．２３ｇと、
【０２２１】
【表２２】
2008224852.tif 000047
【０２２２】
塩化白金酸２０ｐｐｍ（５％イソプロピルアルコール溶液）と、下記式で示される構造を有するポリスチレン（ｎ：平均２５）１８．９ｇと、
【０２２３】
【化３１】
2008224852.tif 000048
【０２２４】
ｍ−キシレンヘキサフルオライド８０ｇとを混合し、徐々に加熱した。更に、８０℃で６時間反応を続けた。次いで、１４０℃の条件下で２０Ｔｏｒｒまで減圧して、溶媒や低沸点成分を除去した。
【０２２５】
このようにして、得られた反応生成物を、２９Ｓｉ−ＮＭＲ、１３Ｃ−ＮＭＲ及びＦＴ−ＩＲにより分析したところ、ジオルガノポリシロキサン（１−１）であることが判明した。
【０２２６】
（合成例２）
合成例１において、ポリスチレンを下記式で示される構造を有するポリスチレン（ｎ：平均２５）１３．４ｇに変更した以外は、合成例１と同様にして合成を行った。
【０２２７】
【化３２】
2008224852.tif 000049
【０２２８】
得られた反応生成物を、２９Ｓｉ−ＮＭＲ、１３Ｃ−ＮＭＲ及びＦＴ−ＩＲにより分析したところ、ジオルガノポリシロキサン（１−４）であることが判明した。
【０２２９】
他の構造の本発明に用いられるジオルガノポリシロキサンも、合成例１や合成例２と同様にして合成することができる。
【０２３０】
（実施例１−１）
直径３０ｍｍ、長さ３５７ｍｍのアルミニウムシリンダーを支持体とし、それに、以下の材料より構成される導電層用塗布液を支持体上に浸漬塗布し、１４０℃で３０分間熱硬化し、膜厚が１５μｍの導電層を形成した。
【０２３１】
導電性顔料：ＳｎＯ２コート処理硫酸バリウム           １０部
抵抗調節用顔料：酸化チタン                            ２部
結着樹脂：フェノール樹脂                              ６部
レベリング剤：シリコーンオイル                ０．００１部
溶剤：メタノール／メトキシプロパノール＝２／８      ２０部
【０２３２】
次に、導電層上に、Ｎ−メトキシメチル化ナイロン３部及び共重合ナイロン３部をメタノール６５部／ｎ−ブタノール３０部の混合溶媒に溶解した溶液を浸漬塗布し、膜厚が０．５μｍの中間層を形成した。
【０２３３】
次に、ＣｕＫα特性Ｘ線回折におけるブラッグ角（２θ±０．２°）の７．３°及び２８．１°に強いピークを有する結晶形のヒドロキシガリウムフタロシアニン結晶９部及びポリビニルブチラール（商品名：エスレックＢＸ−１、積水化学（株）製）３部をテトラヒドロフラン１００部に溶解した液を、直径１ｍｍのガラスビーズを用いたサンドミル装置で３時間分散した。これに、２００部の酢酸ブチルを加えて、希釈した後に回収して、これを中間層上に浸漬塗布し、１００℃で１０分間乾燥して、膜厚が０．３０μｍの電荷発生層を形成した。
【０２３４】
次に、以下の材料より構成される電荷輸送層用塗布液
ジオルガノポリシロキサン：ジオルガノポリシロキサン（１−１２）    ０．１８部
（重量平均分子量：３６０００）
結着樹脂：上記式（７−２）で示される繰り返し構造単位を有するポリアリレート樹脂
（重量平均分子量１２８０００）                                          １０部
溶剤：モノクロロベンゼン／ジメトキシメタン＝６／４                    ２０部
電荷輸送物質：下記式で示される構造を有するアミン化合物（Ａ）            ７部
電荷輸送物質：下記式で示される構造を有するアミン化合物（Ｂ）            １部
【０２３５】
【化３３】
2008224852.tif 000050
【０２３６】
を電荷発生層上に浸漬塗布し、１３０℃で１時間乾燥することによって、膜厚が３０μｍの電荷輸送層を形成した。このようにして、電荷輸送層が表面部である電子写真感光体を作製した。
【０２３７】
次に、評価について説明する。評価装置として、図２に示される構成の中間転写方式のカラー電子写真装置であるキヤノン（株）製カラーレーザープリンターＬＢＰ−２０４０（白黒毎分１６枚／カラー毎分４枚機）を改造して用いた。改造は、中間転写ベルトユニットを装着しなくても動作するようにした。また、転写バイアスを改造前の４５％とした。更に、任意の現像器を選択、固定できるようにした。トナーは、円相当個数平均径６μｍ、平均円形度０．９２０のものを用いた。
【０２３８】
評価は、まず、中間転写ベルトユニットを取り外し、Ａ４原稿１枚分の印字率５０％のハーフトーン画像（ブラック単色）を形成させ、そのままクリーニングさせた。その後、廃トナー質量を測定してＷ１とした。次に、中間転写ベルトユニットを装着し、Ａ４原稿１枚分の印字率５０％のハーフトーン画像を形成させ、転写させた。転写が完了した時点で停止させ、その後、廃トナー質量を測定してＷ２とした。｛（Ｗ１−Ｗ２）／Ｗ１｝×１００により、転写効率Ｔを求めた。
【０２３９】
更に、この装置を用いて、Ａ４普通紙を用いて、モノクロ３００００枚の間欠耐久を行った。耐久中の転写バイアスは改造前の値とした。トナーが、なくなった場合は補給した。耐久後に、前述の方法により、耐久後のＷ１３００００及びＷ２３００００を求め、転写効率Ｔ３００００を求めた。
【０２４０】
また、上記電子写真感光体と同様の電子写真感光体を作製し、これと上記評価装置を用いて、ブラック単色のハーフトーン画像及びフルカラーの写真画像を出力して、画像評価を行った。ハーフトーン画像に関してはドット再現性について評価を行い、写真画像に関しては総合的な印刷品質について評価を行った。ハーフトーン画像、写真画像の評価１乃至３は、数字が大きいほど良好であることを示す。
【０２４１】
以上の評価結果を表１に示す。
【０２４２】
（実施例１−２）
実施例１−１において、電荷輸送層用塗布液中のジオルガノポリシロキサンの量を０．１８部から０．９部に変更した以外は、実施例１−１と同様にして電子写真感光体を作製し、評価を行った。評価結果を表１に示す。
【０２４３】
（実施例１−３）
実施例１−２において、電荷輸送層用塗布液中のジオルガノポリシロキサン（１−１２）を、ジオルガノポリシロキサン（１−１３）（重量平均分子量：３８０００）に変更した以外は、実施例１−２と同様にして電子写真感光体を作製し、評価を行った。評価結果を表１に示す。
【０２４４】
（実施例１−４）
実施例１−２において、電荷輸送層用塗布液中のジオルガノポリシロキサン（１−１２）を、ジオルガノポリシロキサン（１−１４）（重量平均分子量：３５０００）に変更した以外は、実施例１−２と同様にして電子写真感光体を作製し、評価を行った。評価結果を表１に示す。
【０２４５】
（実施例１−５）
実施例１−２において、電荷輸送層用塗布液中のジオルガノポリシロキサン（１−１２）を、ジオルガノポリシロキサン（１−１５）（重量平均分子量：２９０００）に変更した以外は、実施例１−２と同様にして電子写真感光体を作製し、評価を行った。評価結果を表１に示す。
【０２４６】
（実施例１−６）
実施例１−１において、電荷輸送層用塗布液中の上記式（７−２）で示される繰り返し構造単位を有するポリアリレート樹脂(重量平均分子量１２８０００)を、上記式（６−３）で示される繰り返し構造単位を有するポリカーボネート樹脂（重量平均分子量１０６０００）に変更した以外は、実施例１−１と同様にして電子写真感光体を作製し、評価を行った。評価結果を表１に示す。
【０２４７】
（実施例１−７）
実施例１−６において、電荷輸送層用塗布液中のジオルガノポリシロキサンの量を０．１８部から０．９部に変更した以外は、実施例１−６と同様にして電子写真感光体を作製し、評価を行った。評価結果を表１に示す。
【０２４８】
（実施例１−８）
実施例１−２において、電荷輸送層用塗布液中のジオルガノポリシロキサン（１−１２）を、ジオルガノポリシロキサン（１−７）（重量平均分子量：３８０００）に変更した以外は、実施例１−２と同様にして電子写真感光体を作製し、評価を行った。評価結果を表１に示す。
【０２４９】
（実施例１−９）
実施例１−２において、電荷輸送層用塗布液中のジオルガノポリシロキサン（１−１２）を、ジオルガノポリシロキサン（１−８）（重量平均分子量：３８０００）に変更した以外は、実施例１−２と同様にして電子写真感光体を作製し、評価を行った。評価結果を表１に示す。
【０２５０】
（実施例１−１０）
実施例１−２において、電荷輸送層用塗布液中のジオルガノポリシロキサン（１−１２）を、ジオルガノポリシロキサン（１−９）（重量平均分子量：３８０００）に変更した以外は、実施例１−２と同様にして電子写真感光体を作製し、評価を行った。評価結果を表１に示す。
【０２５１】
（実施例１−１１）
実施例１−１において、電荷輸送層用塗布液中の上記式（７−２）で示される繰り返し構造単位を有するポリアリレート樹脂(重量平均分子量１２８０００)を、上記式（７−２４）で示される繰り返し構造単位を有するポリアリレート樹脂（重量平均分子量１５００００）に変更した以外は、実施例１−１と同様にして電子写真感光体を作製し、評価を行った。評価結果を表１に示す。
【０２５２】
（実施例１−１２乃至１−２２）
実施例１−１乃至１−１１において、それぞれ、耐久試験時及びハーフトーン画像評価時に現像器をシアンに固定してシアン単色で画像出力した以外は、実施例１−１乃至１−１１と同様にして電子写真感光体を作製し、評価を行った。評価結果を表１に示す。
【０２５３】
（比較例１−１）
実施例１−１において、電荷輸送層塗布液中にジオルガノポリシロキサンを添加しなかった以外は、実施例１−１と同様にして電子写真感光体を作製し、評価を行った。評価結果を表１に示す。
【０２５４】
（比較例１−２）
実施例１−１において、電荷輸送層塗布液中のジオルガノポリシロキサンを、シリコーンオイル（商品名：ＫＦ９６、信越シリコーン（株）製）に変更した以外は、実施例１−１と同様にして電子写真感光体を作製し、評価を行った。評価結果を表１に示す。
【０２５５】
（比較例１−３）
実施例１−１において、電荷輸送層塗布液中のジオルガノポリシロキサンを、シリコーン化合物（商品名：ＧＳ１０１、東亜合成（株）製）に変更した以外は、実施例１−１と同様にして電子写真感光体を作製し、評価を行った。評価結果を表１に示す。
【０２５６】
（比較例１−４）
実施例１−２において、電荷輸送層用塗布液中のジオルガノポリシロキサン（１−１２）を、下記ジオルガノポリシロキサン（２−１）（重量平均分子量：３４０００）に変更した以外は、実施例１−２と同様にして電子写真感光体を作製し、評価を行った。評価結果を表１に示す。
【０２５７】
ただし、下記ジオルガノポリシロキサン（２−１）の末端基は、下記式（１４）で示される構造を有する末端基Ｉ（Ｅ１１：メチル基）、下記式（１５）で示される構造を有する末端基ＩＩ（Ｅ１２、Ｒ１５、Ｒ１６：メチル基）である。
【０２５８】
【表２３】
2008224852.tif 000051
【０２５９】
【化３４】
2008224852.tif 000052
【０２６０】
（比較例１−５）
比較例１−１において、電荷輸送層塗布液中の上記式（７−２）で示される繰り返し構造単位を有するポリアリレート樹脂を、上記式（７−３）で示される繰り返し構造単位を有するポリアリレート樹脂（重量平均分子量：１１３０００）と上記式（７−３）で示される繰り返し構造単位及び下記式で示される繰り返し構造単位を有する共重合体（共重合比＝１：９、重量平均分子量：９８０００）との混合物（混合比＝９：１）に変更した以外は、比較例１−１と同様にして電子写真感光体を作製し、評価を行った。評価結果を表１に示す。
【０２６１】
【化３５】
2008224852.tif 000053
【０２６２】
（比較例１−６）
実施例１−２において、電荷輸送層用塗布液中のジオルガノポリシロキサン（１−１２）を、下記に示されるジオルガノポリシロキサン（２−２）（重量平均分子量：３６０００）に変更した以外は、実施例１−２と同様にして電子写真感光体を作製し、評価を行った。評価結果を表１に示す。
【０２６３】
ただし、下記に示されるジオルガノポリシロキサン（２−２）の末端基は、上記式（１４）で示される構造を有する末端基Ｉ（Ｅ１１：メチル基）、上記式（１５）で示される構造を有する末端基ＩＩ（Ｅ１２、Ｒ１５、Ｒ１６：メチル基）である。
【０２６４】
【表２４】
2008224852.tif 000054
【０２６５】
（比較例１−７）
実施例１−２において、電荷輸送層用塗布液中のジオルガノポリシロキサン（１−１２）を、下記に示されるジオルガノポリシロキサン（２−３）（重量平均分子量：３７０００）に変更した以外は、実施例１−２と同様にして電子写真感光体を作製し、評価を行った。評価結果を表１に示す。
【０２６６】
ただし、下記に示されるジオルガノポリシロキサン（２−３）の末端基は、上記式（１４）で示される構造を有する末端基Ｉ（Ｅ１１：メチル基）、上記式（１５）で示される構造を有する末端基ＩＩ（Ｅ１２、Ｒ１５、Ｒ１６：メチル基）である。
【０２６７】
【表２５】
2008224852.tif 000055
【０２６８】
（比較例１−８）
実施例１−２において、電荷輸送層用塗布液中のジオルガノポリシロキサン（１−１２）を、下記に示されるジオルガノポリシロキサン（２−４）（重量平均分子量：４８０００）に変更した以外は、実施例１−２と同様にして電子写真感光体を作製し、評価を行った。評価結果を表１に示す。
【０２６９】
ただし、下記に示されるジオルガノポリシロキサン（２−４）の末端基は、上記式（１４）で示される構造を有する末端基Ｉ（Ｅ１１：メチル基）、上記式（１５）で示される構造を有する末端基ＩＩ（Ｅ１２、Ｒ１５、Ｒ１６：メチル基）である。
【０２７０】
【表２６】
2008224852.tif 000056
【０２７１】
（比較例１−９）
実施例１−２において、電荷輸送層用塗布液中のジオルガノポリシロキサン（１−１２）を、下記に示されるジオルガノポリシロキサン（２−５）（重量平均分子量：３６０００）に変更した以外は、実施例１−２と同様にして電子写真感光体を作製し、評価を行った。評価結果を表１に示す。
【０２７２】
ただし、下記に示されるジオルガノポリシロキサン（２−５）の末端基は、上記式（１４）で示される構造を有する末端基Ｉ（Ｅ１１：メチル基）、上記式（１５）で示される構造を有する末端基ＩＩ（Ｅ１２、Ｒ１５、Ｒ１６：メチル基）である。
【０２７３】
【表２７】
2008224852.tif 000057
【０２７４】
（比較例１−１０）
実施例１−２において、電荷輸送層用塗布液中のジオルガノポリシロキサン（１−１２）を、下記に示されるジオルガノポリシロキサン（２−６）（重量平均分子量：４３０００）に変更した以外は、実施例１−２と同様にして電子写真感光体を作製し、評価を行った。評価結果を表１に示す。
【０２７５】
ただし、下記に示されるジオルガノポリシロキサン（２−６）の末端基は、上記式（１４）で示される構造を有する末端基Ｉ（Ｅ１１：メチル基）、上記式（１５）で示される構造を有する末端基ＩＩ（Ｅ１２、Ｒ１５、Ｒ１６：メチル基）である。
【０２７６】
【表２８】
2008224852.tif 000058
【０２７７】
（比較例１−１１）
実施例１−２において、電荷輸送層用塗布液中のジオルガノポリシロキサン（１−１２）を、下記に示されるジオルガノポリシロキサン（２−７）（重量平均分子量：２８０００）に変更した以外は、実施例１−２と同様にして電子写真感光体を作製し、評価を行った。評価結果を表１に示す。
【０２７８】
ただし、下記に示されるジオルガノポリシロキサン（２−７）の末端基は、上記式（１４）で示される構造を有する末端基Ｉ（Ｅ１１：メチル基）、上記式（１５）で示される構造を有する末端基ＩＩ（Ｅ１２、Ｒ１５、Ｒ１６：メチル基）である。
【０２７９】
【表２９】
2008224852.tif 000059
【０２８０】
（比較例１−１２）
実施例１−２において、電荷輸送層用塗布液中のジオルガノポリシロキサン（１−１２）を、下記に示されるジオルガノポリシロキサン（２−８）（重量平均分子量：３８０００）に変更した以外は、実施例１−２と同様にして電子写真感光体を作製し、評価を行った。評価結果を表１に示す。
【０２８１】
ただし、下記に示されるジオルガノポリシロキサン（２−８）の末端基は、上記式（１４）で示される構造を有する末端基Ｉ（Ｅ１１：メチル基）、上記式（１５）で示される構造を有する末端基ＩＩ（Ｅ１２、Ｒ１５、Ｒ１６：メチル基）である。
【０２８２】
【表３０】
2008224852.tif 000060
【０２８３】
【表３１】
2008224852.tif 000061
【０２８４】
（実施例２−１）
実施例１−１と同様にして電子写真感光体を作製した。
【０２８５】
次に、評価について説明する。
【０２８６】
評価装置として、図３に示す構成のインライン方式のカラー電子写真装置であるキヤノン（株）製複写機ＣＬＣ１０００（毎分３１枚機）を改造して用いた。改造は、全面ドアを開放し、転写材搬送ベルトを通常の位置から外し、かつ、転写材の無い状態でも、その他の動作は行えるように回路を変更した。また、転写バイアスを改造前の５０％とした。現像手段に用いるトナーは、円相当個数平均径６μｍ、平均円形度０．９２０のものを用いた。
【０２８７】
評価は、まず、全面ドアを開放して転写材搬送ベルトを通常の位置から外し、かつ、転写材の無い状態でブラック用の画像形成部において、Ａ４原稿１枚分の印字率５０％のハーフトーン画像を形成させ、そのままクリーニングさせた。その後、廃トナー質量を測定してＷ１とした。次に、転写材搬送ベルトを通常の位置に戻し、Ａ４原稿１枚分の印字率５０％のハーフトーン画像を形成させ、転写材としてＯＨＰ用紙を用いて転写させた。転写が完了した時点で停止させ、定着前のＯＨＰ用紙を取り出し、ＯＨＰ用紙上のトナーをすべて回収して質量を測定してＷ２とした。｛（Ｗ１−Ｗ２）／Ｗ１｝×１００により、転写効率Ｔを求めた。
【０２８８】
更に、この装置を用いて、Ａ４普通紙を用いて、カラー画像３００００枚の間欠耐久を行った。耐久中の転写バイアスは改造前の値とした。トナーが、無くなった場合は補給した。耐久後に、前述の方法により、耐久後のＷ１３００００及びＷ２３００００を求め、転写効率Ｔ３００００を求めた。
【０２８９】
また上記と同等の感光体及び評価機を用いて、ブラック単色のハーフトーン画像及びフルカラーの写真画像を出力し、画像評価を行った。評価は、ハーフトーン画像においてはドット再現性、写真画像については、総合的な印刷品質について行った。
【０２９０】
以上の評価結果を表２に示す。
【０２９１】
（実施例２−２乃至２−１１）
それぞれ、実施例１−２乃至実施例１−１１と同様にして電子写真感光体を作製し、それぞれ、実施例２−１と同様にして評価を行った。評価結果を表２に示す。
【０２９２】
（実施例２−１２乃至２−２２）
実施例２−１乃至２−１１において、それぞれ、トナーを、円相当個数平均径６．５μｍ、平均円形度０．９８０で、トナー粒子内にワックス成分が球状に分散されているトナーに変更し、また、転写バイアスを改造前の４０％とした以外は、実施例２−１乃至２−１１と同様にして電子写真感光体を作製し、評価を行った。評価結果を表２に示す。
【０２９３】
（比較例２−１乃至２−１２）
それぞれ、比較例１−１乃至比較例１−１２と同様にして電子写真感光体を作製し、それぞれ、実施例２−１と同様にして評価を行った。評価結果を表２に示す。
【０２９４】
【表３２】
2008224852.tif 000062
【図面の簡単な説明】
【０２９５】
【図１】本発明の電子写真感光体を有するプロセスカートリッジを備えた電子写真装置の概略構成の一例を示す概略図である。
【図２】本発明の電子写真感光体を有する中間転写方式のカラー電子写真装置の概略構成の一例を示す概略図である。
【図３】本発明の電子写真感光体を有するインライン方式のカラー電子写真装置の概略構成の一例を示す概略図である。
【図４】本発明の電子写真感光体の構成例を示す概略図である。
【符号の説明】
【０２９６】
１  電子写真感光体
２  軸
３  帯電手段（一次帯電手段）
４  露光光（画像露光光）
５  現像手段
６  転写手段（転写ローラー）
７  クリーニング手段（クリーニングブレード）
８  定着手段
９  プロセスカートリッジ
１０  案内手段
Ｐ  転写材（紙等）
１１  中間転写体（中間転写ベルト）
１２  張架ローラー
１３  二次転写対向ローラー
５Ｙ  第１色成分現像手段（イエロー成分現像手段）
５Ｍ  第２色成分現像手段（マゼンタ成分現像手段）
５Ｃ  第３色成分現像手段（シアン成分現像手段）
５Ｋ  第４色成分現像手段（ブラック成分現像手段）
６ｐ  一次転写手段
６ｓ  二次転写手段（二次転写ローラー）
７ｒ  電荷付与手段（電荷付与ローラー）
１Ｙ  電子写真感光体（第１色用電子写真感光体）
１Ｍ  電子写真感光体（第２色用電子写真感光体）
１Ｃ  電子写真感光体（第３色用電子写真感光体）
１Ｋ  電子写真感光体（第４色用電子写真感光体）
２Ｙ、２Ｍ、２Ｃ、２Ｋ  軸
３Ｙ  第１色用帯電手段（第１色用一次帯電手段）
３Ｍ  第１色用帯電手段（第２色用一次帯電手段）
３Ｃ  第１色用帯電手段（第３色用一次帯電手段）
３Ｋ  第１色用帯電手段（第４色用一次帯電手段）
４Ｙ、４Ｍ、４Ｃ、４Ｋ  露光光（画像露光光）
１４  転写材搬送部材（転写材搬送ベルト）
５Ｙ  第１色用現像手段
５Ｍ  第２色用現像手段
５Ｃ  第３色用現像手段
５Ｋ  第４色用現像手段
６Ｙ  第１色用転写手段（第１色用転写ローラー）
６Ｍ  第２色用転写手段（第２色用転写ローラー）
６Ｃ  第３色用転写手段（第３色用転写ローラー）
６Ｋ  第４色用転写手段（第４色用転写ローラー）
７Ｙ  第１色用クリーニング手段（第１色用クリーニングブレード）
７Ｍ  第２色用クリーニング手段（第２色用クリーニングブレード）
７Ｃ  第３色用クリーニング手段（第３色用クリーニングブレード）
７Ｋ  第４色用クリーニング手段（第４色用クリーニングブレード）
１０１  支持体
１０２  下引き層
１０３  中間層
１０４  電荷発生層
１０５  電荷輸送層
１０５１  第１電荷輸送層
１０５２  第２電荷輸送層
１０６  表面保護層
【図１】
2008224852.tif 000069
【図２】
2008224852.tif 000070
【図３】
2008224852.tif 000071
【図４】
2008224852.tif 000072